(57)【要約】【課題】  コーティング層の膜厚を容易に制御し、当該膜厚を均一にすることによって、この膜厚の変動に起因する塗膜剥がれ等の不具合と熱交換性能の悪化とを防止する。【解決手段】  複数の並設されたチューブ５の両端がそれぞれ内部に挿入されて連結された一対のタンク部材８，９を有し、内部が循環水の通路とされるチューブ５およびタンク部材８，９の内表面にコーティング液を塗布する塗布工程と、塗布したコーティング液を乾燥させる乾燥工程と、乾燥したコーティング液を加熱してコーティング剤を内表面に焼き付ける焼き付け工程とによって上記内表面にコーティング層を形成する熱交換器４のコーティング層形成方法であって、上記乾燥工程はガス導入工程を有し、上記熱交換器４の内部にガスを２〔リットル／分〕〜５〔リットル／分〕導入して、上記コーティング液を乾燥させる。【選択図】      図５
2005313062.tif 000002
【特許請求の範囲】
【請求項１】
複数の並設されたチューブ（５）と、これら各チューブ（５）の両端がそれぞれ内部に挿入された状態で連結された一対のタンク部材（８），（９）とを有し、内部が循環水の通路とされる上記チューブ（５）および上記タンク部材（８），（９）の内表面にコーティング液（１８）を塗布する塗布工程（Ｓ６）と、塗布したコーティング液（１８）を乾燥させる乾燥工程（Ｓ７）と、乾燥したコーティング液（１８）を加熱してコーティング剤を内表面に焼き付ける焼き付け工程（Ｓ１１）とによって上記チューブ（５）および上記タンク部材（８），（９）の内表面にコーティング層（１２）を形成する熱交換器（４）のコーティング層形成方法であって、
上記乾燥工程（Ｓ７）はガス導入工程（Ｓ８）を有し、
上記熱交換器（４）の内部にガスを２〔リットル／分〕〜５〔リットル／分〕導入して、上記コーティング液（１８）を乾燥させる
ことを特徴とする熱交換器のコーティング層形成方法。
【請求項２】
請求項１に記載の熱交換器（４）のコーティング層形成方法であって、
上記ガス導入工程（Ｓ８）では、上記熱交換器（４）の向きを上記チューブ（５）の長手方向を上下方向として配置し、
上記ガスを、上記熱交換器（４）のコア（７）上部からコア（７）下部に向けて導入する
ことを特徴とする熱交換器のコーティング層形成方法。
【発明の詳細な説明】
【技術分野】
【０００１】
本発明は、例えば燃料電池自動車の冷却系で用いられる熱交換器のコーティング層形成方法に関し、特に、内面に樹脂などの材料がコーティングされた熱交換器のコーティング層形成方法に適して好適なものである。
【背景技術】
【０００２】
例えば、駆動源として燃料電池を搭載した燃料電池自動車であるＦＣＥＶ車（fuel cell electric vehicle）の冷却系には、電極等の導電性部材が燃料電池内部に多く存在するため、感電防止の観点より冷媒の導電性を低レベルにする必要があり、極めて導電性の小さい純水が使用されている。また、冷却系システムの構成部品としては、導電率を悪化させないようにするために極力ステンレスを使用し、熱交換器は軽量小型化のためにアルミニウムを使用している。
【０００３】
しかし、熱交換器をアルミニウムで形成した場合、純水によってアルミニウムが腐食したり、その腐食したアルミニウム金属が純水に混入して純水導電率が悪化したりすることがある。これを防止するべく、純水の流通路となるチューブおよびタンク部材の内表面に熱硬化型有機樹脂（フェノール系、アクリル系、エポキシフェノール系）のコーティング層を形成する技術が考案されている（例えば、特許文献１など参照）。
【０００４】
このコーティング層は、チューブおよびタンク部材の内表面にコーティング液を塗布する塗布工程と、塗布したコーティング液を乾燥させる乾燥工程と、乾燥したコーティング液を加熱してコーティング剤を内表面に焼き付ける焼き付け工程とからなるコーティング法によって形成される。
【特許文献１】特開２００１−１６７７８２号公報（第４頁および第５頁、図１および図２）
【発明の開示】
【発明が解決しようとする課題】
【０００５】
しかしながら、このように熱交換器の内表面にコーティング液を塗布した場合、図９に示すように、チューブ１０１と冷却フィン１０２とを交互に積層してなるコア１０３の両端にヘッダタンク１０４、１０５を取り付けてなる熱交換器１０６では、チューブ１０５の両端部間に当る中央部分において、その内表面に形成されたコーティング層１０７の一部に溶剤洗浄されたような被覆不良個所１０８が生じる場合がある。すなわち、チューブ１０１の内面に形成されたコーティング層１０７の一部が剥がれてアルミニウムの地肌が露出してしまうことがある。
【０００６】
これは、塗布工程において、コーティング液が熱交換器１０６の内部から外部へと抜け難いため、膜厚が局所的に厚くなることで半乾き状態になり易いコーティング層１０７をコーティング液の溶剤蒸気が再溶解して塗膜不良を起こすものと考えられる。
【０００７】
また、図１０に示すように、チューブ１０１の端部において、液溜まり１０９が発生し易いことから、通路抵抗の増加を招いたり、液溜まり１０９が半乾きとなって最悪の場合、チューブ１０１の通路を塞いでしまうことがある。すなわち、コーティング液は、チューブ１０１の内表面をその自重によって流動するが、半乾き状態となるとチューブ１０１の端部に溜まり、その場で硬化することによって、このチューブ１０１の通路を閉塞することがある。
【０００８】
あるいは、チューブ１０１の通路を閉塞するに至らなくても、形成されるコーティング層１０７の膜厚が、例えば１００〔μｍ〕程度と他の部分に較べて非常に厚くなり、通路抵抗の増加を招くことになりかねない。
【０００９】
そもそも、コーティング層１０７の膜厚が５０〔μｍ〕以上になると、ヒートショック性が劣化して塗膜剥がれ等の不具合が発生するとともに熱交換性能の悪化も懸念されている。
【００１０】
このように、コーティング層１０７の被覆不良個所１０８やコーティング液の液溜まり１０９が発生すると、熱交換器１０６の内面の純水に対する防錆性を確保するのが困難になってしまうことになりかねない。
【００１１】
そこで、本発明は、コーティング層の膜厚を容易に制御し、当該膜厚を均一にすることによって、この膜厚の変動に起因する塗膜剥がれ等の不具合と熱交換性能の悪化とを防止することができる熱交換器のコーティング層形成方法を提供することを目的とする。
【課題を解決するための手段】
【００１２】
本発明者等は、鋭意研究の結果、熱交換器の内面が循環水（例えば純水）によって腐食するのを防止するために行うコーティング液の塗布工程後の乾燥工程において、熱交換器内部にガス（例えば空気など二酸化炭素ガス）を導入することで、この熱交換器の内部に残存する余分なコーティング溶剤成分を排出できることを知見した。具体的な解決手段は、次の通りである。
【００１３】
請求項１に記載の発明は、複数の並設されたチューブとこれら各チューブの両端がそれぞれ内部に挿入された状態で連結された一対のタンク部材とを有し、内部が循環水の流通路とされる上記チューブおよび上記タンク部材の内表面にコーティング液を塗布する塗布工程と、塗布したコーティング液を乾燥させる乾燥工程と、乾燥したコーティング液を加熱してコーティング剤を内表面に焼き付ける焼き付け工程とによって上記チューブおよび上記タンク部材の内表面にコーティング層を形成する熱交換器のコーティング層形成方法であって、上記乾燥工程はガス導入工程を有し、上記熱交換器の内部にガスを２〔リットル／分〕〜５〔リットル／分〕導入して、上記コーティング液を乾燥させることを特徴とする。
【００１４】
請求項２に記載の発明は、請求項１に記載の熱交換器のコーティング層形成方法であって、上記ガス導入工程では、上記熱交換器の向きを上記チューブの長手方向を上下方向として配置し、上記ガスを、上記熱交換器のコア上部からコア下部に向けて導入することを特徴とする。
【発明の効果】
【００１５】
請求項１に記載の発明によれば、熱交換器の内表面にコーティング液を塗布した後、乾燥工程において熱交換器内部にガスを導入することから、コーティング液の溶剤成分が飛ばされてコーティング液の粘度が高くなるため、当該コーティング液が熱交換器内部で流動し難くなる。従って、チューブにおける両端部間、つまりチューブの中央部分では、塗膜剥がれ等によって不足しがちな、すなわち薄くなり易いコーティング層を、その膜厚を厚くして確保することができ、下端部側では余剰分のコーティング液が垂れ落ちてこないことから、厚くなり易いコーティング層の膜厚を薄くして液溜まりを未然に防止することができる。
【００１６】
かくして、コーティング層の膜厚を容易に制御し、この膜厚を均一にすることによって、この膜厚の変動に起因する塗膜剥がれ等の不具合と熱交換性能の悪化とを防止することができる。
【００１７】
しかも、乾燥工程時に熱交換器内部に導入するガス導入量を所定量に規定しているため、熱交換器内に残存する余剰なコーティング溶剤成分を当該熱交換器外へと排出することができる。
【００１８】
請求項２に記載の発明によれば、乾燥工程時に、ガスを熱交換器のコア上部からコア下部に向けて導入するようにしたことにより、コーティング液の溶剤蒸気における比重が導入したガスの比重より大きいため、余剰なコーティング溶剤成分を効率よく熱交換器外へと排出することができる。
【００１９】
しかも、熱交換器の向きをチューブの長手方向を上下方向として配置するようにしたことにより、熱交換器内のコーティング液がコア上部からコア下部へと流動し易くなるため、当該コーティング液の排液性を一段と向上させることができる。従って、コーティング液の塗布作業を容易にすることができ、コーティング作業時間を短縮することができる。
【発明を実施するための最良の形態】
【００２０】
以下、本発明を適用した具体的な実施の形態について図面を参照しながら詳細に説明する。
【００２１】
まず、本実施の形態の熱交換器のコーティング層形成方法について説明する前に、本発明方法によってコーティング層が形成される熱交換器およびこの熱交換器が使用されるＦＣＥＶ冷却系システムについて説明する。
【００２２】
「ＦＣＥＶ冷却システムの概略構成」
図１は、燃料電池を搭載した電気自動車の冷却系システム図である。燃料電池を駆動源とするいわゆる燃料電池自動車は、当該燃料電池を約８０〔℃〕に加温保持することで水素と酸素による反応が行われて電気を最も効率よく生成するため、加温し過ぎないように冷媒を循環させて燃料電池を冷却している。
【００２３】
この冷却系システム１では、加温された燃料電池を冷却する冷媒は、燃料電池本体２に形成された流路を流れると、ポンプ３によって熱交換器４へ送られ、熱交換器４で暖められた冷媒が熱交換器４によって冷却される。そして、冷却された冷媒は、再び燃料電池本体２へと送られ、加温された燃料電池を所定温度に保つように冷却する。このような経路を循環する冷媒には、例えば導電性の低い純水または純水に凍結防止剤であるエチレングリコールを混合したものが使用される。これは、燃料電池本体２の内部には導電性材料からなる電極などが設けられているため、その内部を循環する冷媒が導電性を持っていると、水素と酸素の反応に悪影響を与えるためである。
【００２４】
「熱交換器の概略構成」
本発明方法によってコーティング層が形成される熱交換器４は、図２に示すように、アルミニウム材より偏平長尺形状とされ、内部に循環水である純水を流通させる冷媒通路１３が形成されたチューブ５と、アルミニウム材より波形状とされ、チューブ５内を流れる純水と周囲通過の空気との間で熱交換を促進できるようになっている冷却フィン６とを有し、これらチューブ５と冷却フィン６とを交互に複数積層することによってコア７を形成し、そのコア７の上下端にタンク部材としてのヘッダタンク８、９を取り付けることにより構成されている。このとき、チューブ５、冷却フィン６およびヘッダタンク８、９の互いの接触箇所は、それぞれろう付けによって固定されている。
【００２５】
一方のヘッダタンク８は、燃料電池本体２から流入する純水を導入させる入口側のタンクであり、その一端側に冷媒入口パイプ１０を有している。他方のヘッダタンク９は、熱交換器４の内部を流れて冷却された純水を排出する出口側のタンクであり、その他端側に冷媒出口パイプ１１を有している。そして、冷媒入口パイプ１０より流入した純水は、一方のヘッダタンク８の冷媒通路１４より各チューブ５内の冷媒通路１３を分流し、他方のヘッダタンク９の冷媒通路１５で再び合流して冷媒出口パイプ１１より流出する。
【００２６】
これに加えて、この熱交換器４では、内部を流れる純水によってその内面が腐食しないように、熱硬化型有機樹脂（フェノール系、アクリル系、エポキシフェノール系）からなるコーティング液１８（後述する図４参照）が塗布されることによってコーティング層１２が形成されている。このコーティング層１２は、チューブ５の冷媒通路１３だけではなく、ヘッダタンク８、９の冷媒通路１４、１５、入口パイプ１０および出口パイプ１１の冷媒通路１６、１７からなる熱交換器４の内表面の全てに形成されている。
【００２７】
なお、熱交換器４は、軽量化および小型化のために、アルミニウムのクラッド材から形成されている。
【００２８】
「コーティング層形成プロセス」
次に、上述した熱交換器４のコーティング層１２を形成する方法について説明する。図３は、本発明のコーティング層形成方法におけるコーティング層形成工程を示す工程図である。コーティング層形成工程は、大きく分けるとコア７およびヘッダタンク８、９の組み付け工程Ｓ１と、組み立てたコア７およびヘッダタンク８、９にフラックスを塗布するフラックス塗布工程Ｓ２と、コア７およびヘッダタンク８、９を固定するろう付け工程Ｓ３と、フラックスを除去する洗浄工程Ｓ４と、熱交換器４の内表面（冷媒の流通路表面）に防錆対策のためのコーティング層１２を形成するコーティング工程Ｓ５とを有し、これらを順次行うことで熱交換器４の内表面にコーティング層１２が形成されるようになっている。
【００２９】
＜組み付け工程Ｓ１＞
まずはじめに、組み付け工程Ｓ１が行われる。この組み付け工程Ｓ１では、チューブ５と冷却フィン６とを交互に積層してコア７を形成した後、このコア７の両端に冷媒入口パイプ１０を取り付けたヘッダタンク８と、冷媒出口パイプ１１を取り付けたヘッダタンク９とを取り付ける。このプロセスを経ることにより、熱交換器４が組み立てられる。
【００３０】
＜フラックス塗布工程Ｓ２＞
次に、フラックス塗布工程Ｓ２を行う。フラックス塗布工程Ｓ２では、熱交換器４にろう付け用のフラックスが塗布される。本実施の形態では、フラックスにノコロック（Ａｌｃａｎの登録商標）が使用される。そして、フラックスの塗布は、熱交換器４の内表面に可能な限りフラックスが付着しないように、当該熱交換器４の外表面にのみノコロック水溶液を流しかけること、あるいは、シャワーすることにより行う。そして、熱交換器４に熱風を吹き付け、フラックス水溶液の水分を除去することによりフラックスの塗布が完了する。
【００３１】
＜ろう付け工程Ｓ３＞
続いて、ろう付け工程Ｓ３を行う。このろう付け工程Ｓ３では、組み付け工程Ｓ１で組み立てられた熱交換器４を図示しない炉内に搬送させ、所定温度で加熱処理することによってチューブ５、冷却フィン６、ヘッダタンク８，９などがろう付けされる。本実施の形態では、熱交換器４を窒素ガス雰囲気のろう付け炉内で、約６０〔℃〕の温度に所定時間加熱処理することにより、ろう付け作業を行った。
【００３２】
＜洗浄工程Ｓ４＞
次に、洗浄工程Ｓ４を行う。洗浄工程Ｓ４では、加熱した純水を熱交換器４の冷媒通路１３〜１７内に導入することによって、これら冷媒通路１３〜１７内に残留するろう付け時のフラックスを除去する。本実施の形態では、例えば１００〔℃〕に加熱した純水中に、熱交換器４を２４〔時間〕程度浸漬することにより、冷媒通路１３〜１７内面に付着したフラックスの完全な除去を図っている。
【００３３】
なお、フラックスを除去するために、純水による加熱洗浄の他に、例えば、強アルカリ性のアルミニウム用脱脂剤等による洗浄が可能であるが、この場合には、水洗等の後処理が必要になる。
【００３４】
従って、純水によりフラックスを洗浄するのが望ましい。そして、このように、フラックスの洗浄を行うことにより、化成処理を行うことなく、後述するコート剤（コーティング液１８）との密着性を良好にすることができる。一般に、コーティング液１８との密着性を向上させるとともに、耐水性能を向上させるために下地処理が行われるが、このような下地処理を行うことなく、コーティング液１８との密着性を高めることが可能になる。
【００３５】
＜コーティング工程Ｓ５＞
次に、コーティング工程Ｓ５を行う。コーティング工程Ｓ５は、大きく分けて塗布工程Ｓ６と、乾燥工程Ｓ７と、焼き付け工程Ｓ１１とからなり、熱交換器４の冷媒通路１３〜１７内面にコーティング層１２を形成する工程である。すなわち、このコーティング工程Ｓ５では、冷媒入口パイプ１０、入口側のヘッダタンク８、チューブ５、出口側のヘッダタンク９および冷媒出口パイプ１１のそれぞれの冷媒通路１６、１４、１３、１５、１７内面に、コーティング層１２を形成する。
【００３６】
＜塗布工程Ｓ６＞
塗布工程Ｓ６は、コート剤を所定の濃度で溶剤に希釈したコーティング液１８を熱交換器４内に充満させた後、コーティング液１８を熱交換器４内から排出することによって、当該熱交換器４の内表面に塗布させる処理を行う。
【００３７】
この塗布工程Ｓ６では、例えば図４に示すように、コーティング液１８が収容されたコーティング液漕１９を熱交換器４の上部に位置するように昇降テーブル２０の上に載せ、チューブ５の長手方向を上下方向として出口側のヘッダタンク９を下方に向けて配置した熱交換器４の冷媒出口パイプ１１からホース２１を介して、コーティング液１８を所定の圧力で熱交換器４の冷媒通路１３〜１７内へと供給する。
【００３８】
そして、コーティング液１８が熱交換器４の冷媒通路１３〜１７内面全体に行き渡ったら、昇降テーブル２０を矢印で示すように下降させて冷媒出口パイプ１１から余剰なコーティング液１８を排出させる。これにより、冷媒入口パイプ１０、入口側のヘッダタンク８、チューブ５、出口側のヘッダタンク９および冷媒出口パイプ１１の冷媒通路１６、１４、１３、１５、１７内面には、コーティング液１８が均一に塗布される。
【００３９】
コーティング液１８のコート剤には、例えばフェノール系、アクリル系、エポキシフェノール系などの熱硬化型有機コート剤が使用可能である。本実施の形態では、エチレングリコールエーテル系溶剤で固体分２０〔重量％〕〜２５〔重量％〕に希釈したフェノールエポキシ系コート剤（日東シンコー株式会社製のニットールＮ−６００、主成分ビスフェノールＡ型エポキシ樹脂）を使用した。そして、コーティング液１８には、前記コート剤をシンナー（セロソルブアセテート＋ｎ−ブタノール）に混合した、固形分濃度２０〔重量％〕〜２５〔重量％〕の溶液を用いた。
【００４０】
＜乾燥工程Ｓ７＞
次に、熱交換器４の冷媒通路１３〜１７内面に塗布したコーティング液１８を乾燥させる乾燥工程Ｓ７の処理を行う。乾燥工程Ｓ７は、熱交換器４の冷媒通路１３〜１７内部に残存する余剰な半乾きのコーティング溶剤成分を熱交換器４の外部へと除去するためのガス導入工程Ｓ８と余分な液滴を外部へ排出する直立乾燥工程Ｓ９および水平乾燥工程Ｓ１０の３工程からなる。
【００４１】
＜ガス導入工程Ｓ８＞
まず、はじめにガス導入工程Ｓ８を行う。ガス導入工程Ｓ８は、図５に示すように、チューブ５の長手方向を上下方向として、入口側のヘッダタンク８が上方に、出口側のヘッダタンク９が下方となるように熱交換器４を配置し、冷媒入口パイプ１０からガスとしての空気を導入して、熱交換器４のコア７上部からコア７下部へと流し、冷媒出口パイプ１１から排出するようにする。空気を熱交換器４のコア７上部からコア７下部に流すようにすれば、コーティング液１８の溶剤蒸気は空気より比重が大きいため、半乾きの形成塗膜を再溶解して塗膜不良の原因を引き起こす前記溶剤蒸気を効率よく熱交換器４へと排出させることができる。
【００４２】
また、このガス導入工程Ｓ８では、チューブ５の端部５ａ（後述する図７参照）における空気導入量に対するコーティング層１２の膜厚変化を表す図６に示すように、空気導入量を２〔リットル／分〕未満とすると溶剤の除去が不十分となり、図７（ａ）に示すように、チューブ５の端部５ａに半乾きの形成塗膜が詰まる（すなわち、コーティング液１８による液溜まり２２が形成される）おそれがある。
【００４３】
一方、空気導入量を５〔リットル／分〕以上流すと、チューブ５内に形成された半乾きの形成塗膜（コーティング液１８）が流動し、チューブ５の冷媒通路１３を閉塞し兼ねない。従って、空気導入量は、２〔リットル／分〕〜５〔リットル／分〕程度とするのが最適であり、この場合、図７（ｂ）に示すように、チューブ５の冷媒通路１３に均一な膜厚のコーティング層１２が形成される。
【００４４】
これと同様に、チューブ５の両端部間、つまりチューブ５の中央部分においても、空気導入量に対するコーティング層１２の膜厚変化を表す図８に示すように、空気導入量を２〔リットル／分〕未満または５〔リットル／分〕以上とすると溶剤の除去が不十分となり、チューブ５内に形成された半乾きの形成塗膜（コーティング液１８）が塗膜剥れ等によって膜厚が薄くなる不具合を招く傾向が見受けられるものの、空気導入量を、２〔リットル／分〕〜５〔リットル／分〕程度とすることによって、チューブ５の冷媒通路１３に均一なコーティング層１２を形成可能であることがわかった。
【００４５】
＜直立乾燥工程Ｓ９＞
次に、直立乾燥工程Ｓ９を行う。直立乾燥工程Ｓ９は、ガス導入工程Ｓ８と同じように、チューブ５の長手方向が上下位置となるように熱交換器４を配置させた状態で、常温にて１０〔分〕〜３０〔分〕程度放置する。これにより、熱交換器４内の余剰な液滴が冷媒出口パイプ１１から熱交換器４外部へと排出される。続いて、熱交換器４を上下方向に振動させる。そして、この後、水平乾燥工程Ｓ１０を行う。
【００４６】
＜水平乾燥工程Ｓ１０＞
水平乾燥工程Ｓ１０は、チューブ５が水平となるように熱交換器４を配置させた状態で、常温にて２〔時間〕程度放置する。
【００４７】
このように、乾燥工程Ｓ７を、ガス導入工程Ｓ８、直立乾燥工程Ｓ９および水平乾燥工程Ｓ１０の３段工程に分けて行うことにより、チューブ５内に目詰まりが形成されるのを未然に防止することができる。なお、直立乾燥工程Ｓ９の後に遠心分装置（図示省略する）等により、チューブ５内から余剰なコーティング液１８を除去しきれる場合には、必ずしも水平乾燥工程Ｓ１０を行う必要はない。
【００４８】
＜焼き付け工程Ｓ１１＞
そして、最後に焼き付け工程Ｓ１１を行う。焼き付け工程Ｓ１１では、コート剤が熱交換器４の冷媒通路１３〜１７内表面に焼き付けられる。この焼き付け工程Ｓ１１は、焼き付け炉内において、例えば、１３０〔℃〕で３０〔分〕程度焼成した後、１５０〔℃〕で６０〔分〕程度焼成することにより行われる。このように、焼成を２段階に分けることにより、熱交換器４の冷媒通路１３〜１７の内面の樹脂（コーティング層１２）が発泡するのを防止することができる。
【００４９】
そして、この焼成により、冷媒入口パイプ１０、入口側のヘッダタンク８、チューブ５、出口側のヘッダタンク９および冷媒出口パイプ１１の各冷媒通路１６、１４、１３、１５、１７内面に、コーティング層１２が均一な膜厚として被覆不良を起こすことなく形成される。
【００５０】
以上説明したように、本発明のコーティング層形成方法によれば、熱交換器４の内表面にコーティング液１８を塗布する塗布工程Ｓ６後の乾燥工程Ｓ７において、この熱交換器４内部に空気を２〔リットル／分〕〜５〔リットル／分〕程度導入するガス導入工程Ｓ８を設けるようにしたことにより、コーティング液１８の溶剤成分が飛ばされてコーティング液１８の粘度が高くなるため、当該コーティング液１８が熱交換器４内部で流動し難くなる。従って、チューブ５における両端部間、つまりチューブ５の中央部分では、塗膜剥がれ等によって不足しがちな、すなわち薄くなり易いコーティング層１２を、その膜厚を厚くして確保することができ、下方の端部５ａ側では余剰分のコーティング液１８が垂れ落ちてこないことから、厚くなり易いコーティング層１２の膜厚を薄くして液溜まり２２を未然に防止することができる。
【００５１】
かくして、コーティング層１２の膜厚を容易に制御し、この膜厚を均一にすることによって、この膜厚の変動に起因する塗膜剥がれ等の不具合と熱交換性能の悪化とを防止することができる。
【００５２】
しかも、乾燥工程Ｓ７時に熱交換器４内部に導入する空気導入量を所定量に規定しているため、熱交換器４内に残存する余剰なコーティング溶剤成分を当該熱交換器４外へと排出することができる。
【００５３】
また、本発明によれば、乾燥工程Ｓ７時に、空気を熱交換器４のコア７上部からコア７下部に向けて導入するようにしたことにより、コーティング液１８の溶剤蒸気における比重が導入した空気の比重より大きいため、余剰なコーティング溶剤成分を効率よく熱交換器４外へと排出することができる。
【００５４】
しかも、熱交換器４の向きをチューブ５の長手方向を上下方向として配置するようにしたことにより、熱交換器４内のコーティング液１８がコア７上部からコア７下部へと流動し易くなるため、当該コーティング液１８の排液性を一段と向上させることができる。従って、コーティング液１８の塗布作業を容易にすることができ、コーティング作業時間を短縮することができる。
【００５５】
なお、本発明の熱交換器のコーティング層形成方法として上述した実施の形態を例に取って説明したが、本発明はこれに限ることなく、本発明の要旨を逸脱しない範囲で各種の実施の形態を採用することができる。
【００５６】
例えば、上述した実施の形態では、コア７の上方に入口側のヘッダタンク８を配置し、コア７の下方に出口側のヘッダタンク９を配置する熱交換器４を適用する場合について述べたが、本発明はこれに限ることなく、コアの下方に入口側のヘッダタンクを配置し、コアの下方に出口側のヘッダタンクを配置する熱交換器においても適用することができる。
【００５７】
また、上述した実施の形態では、乾燥工程Ｓ７のガス導入工程Ｓ８時に熱交換器４内部に導入するガスとして空気を適用する場合について述べたが、本発明はこれに限ることなく、このガス導入工程Ｓ８時に熱交換器４内部に導入するガスとしては、この他、例えば二酸化炭素（ＣＯ２）などを広く適用することができる。
【図面の簡単な説明】
【００５８】
【図１】燃料電池を搭載した電気自動車の冷却系システム図である。
【図２】本発明によってコーティング層が形成される熱交換器の断面図である。
【図３】本発明のコーティング層形成工程を示す工程図である。
【図４】コーティング液の塗布および余分なコーティング液を排出する装置の一例を示す概略構成図である。
【図５】ガス導入工程で熱交換器の冷媒通路にガスを導入する様子を示す概略図である。
【図６】チューブの下方端部におけるガス導入流量に対するコーティング層膜厚の変化を示すグラフである。
【図７】チューブの下方端部におけるコーティング層形成状態を示す斜視図である。
【図８】チューブの中央部分におけるガス導入流量に対するコーティング層膜厚の変化を示すグラフである。
【図９】（ａ）は従来の方法によって冷媒通路内面にコーティング層を形成した熱交換器を示す正面図であり、（ｂ）はその熱交換器のチューブ内面に被覆不良個所が生じたことを示す要部拡大図である。
【図１０】（ａ）は従来の方法によって冷媒通路内面にコーティング層を形成した熱交換器を示す正面図であり、（ｂ）はその熱交換器のチューブ端部に液溜まりが生じたことを示す要部拡大断面図である。
【符号の説明】
【００５９】
１…冷却系システム
２…燃料電池本体
３…ポンプ
４…熱交換器
５…チューブ
６…冷却フィン
７…コア
８、９…ヘッダタンク（タンク部材）
１０…冷媒入口パイプ
１１…冷媒出口パイプ
１２…コーティング層
１８…コーティング液
２０…昇降テーブル
２２…液溜まり
【図１】
2005313062.tif 000003
【図２】
2005313062.tif 000004
【図３】
2005313062.tif 000005
【図４】
2005313062.tif 000006
【図５】
2005313062.tif 000007
【図６】
2005313062.tif 000008
【図７】
2005313062.tif 000009
【図８】
2005313062.tif 000010
【図９】
2005313062.tif 000011
【図１０】
2005313062.tif 000012